FR 2938277 A1 20100514 FR 0857714 A 20081113 La présente invention concerne de manière générale un film plastique multicouches en matériau polymère pour la protection des constructions contre les insectes souterrains nuisibles, notamment les termites. Plus particulièrement l'invention concerne un tel film multicouches en matériau polymère qui agit comme une barrière physico-chimique contre les termites. La protection des bâtiments contre les invasions de termites souterrains se réalise notamment par la mise en place de barrières physico-chimiques venant s'interposer entre le sol et la construction. Ces barrières se présentent généralement sous forme de films de polyoléfines chargées ou bien sous forme de résines synthétiques additivées qui, après avoir été épandues sur le sol à l'état liquide ou pâteux, se solidifient en quelques heures. Le principe actif contenu dans ces matériaux est un insecticide choisi notamment dans la famille des pyréthrinoïdes. Ainsi le document WO 95/18532 décrit un procédé et des matériaux pour la protection anti-termites des constructions, le procédé consistant à appliquer un film plastique imprégné de termicide sur tout le pourtour et le fond des excavations. Le film de matière plastique formant les lés de la protection est un film monocouche obtenu par extrusion de polymères, notamment de polyéthylène, polypropylène, polychlorure de vinyle, d'éthylène-acétate de vinyle ou (co)polymères analogues. L'insecticide est intégré à la matière plastique lors de la fabrication du compound, le taux étant fonction de l'efficacité de la matière active utilisée. Les pyréthrinoïdes constituent une famille de composés insecticides bien connue de l'homme du métier de part l'effet de choc et l'action répulsive qu'elle génère vis-à-vis des organismes cibles. Une des qualités des films de l'art antérieur est la répartition la plus homogène possible du principe actif dans l'ensemble de leur volume, qui rend chacune de leur face également active à l'égard des termites. Ainsi les insectes seront normalement repoussés et s'éloigneront des surfaces actives s'ils en ont la possibilité. Il est bien connu de l'homme de l'art que ce syndrome répulsif s'exerce dans les abords immédiats de la surface active et à des distances n'excédant pas le millimètre dans tous les cas de figure. Vis-à-vis des insectes sociaux et des termites en particulier, ce phénomène présente deux inconvénients majeurs qui peuvent altérer voir même annihiler l'efficacité du procédé : - lorsque les termites sont soumis à une forte pression ou lorsque le franchissement de la barrière physico-chimique s'impose, des groupes d'ouvriers se sacrifiant finissent par percer et traverser la barrière en ménageant un passage au reste de la colonie. Une fois le passage établi, les insectes survivants constituant le gros de la colonie et détectant parfaitement les contours de la barrière colonisent le bâtiment, tout en évitant d'entrer en contact avec les systèmes de protection devenus de fait inefficaces ; - lors de la conduite des travaux de gros oeuvre, d'aménagements ultérieurs ou bien à la suite des inévitables mouvements de terrain générés par le tassement des terres et remblais bien connus des professionnels de la construction, des interruptions de la barrière physico-chimique peuvent apparaître et altérer tout ou partie de son efficacité pour les mêmes raisons que décrites précédemment. La présente invention, a donc pour objet de remédier aux inconvénients précédemment cités, et consiste en la réalisation d'une barrière physico-chimique se présentant sous la forme d'un film de polymère multicouches dont chacune d'entre elles, présentant des modes d'action différents, en cumule les effets. Les buts ci-dessus sont atteints selon la présente invention par un film multicouches en matériau polymère pour la protection des constructions contre les insectes souterrains, notamment les termites, qui comprend une couche extérieure en matériau polymère destinée à être en contact avec le sol, ladite couche comportant un insecticide provoquant ou non un syndrome répulsif, et une couche intérieure en matériau polymère destinée à venir au contact de la construction, ladite couche intérieure étant choisie parmi : a) une couche de matériau polymère à caractère glissant, ne comportant pas d'insecticide ; et b) une couche de matériau polymère, éventuellement à caractère glissant, comportant un insecticide qui ne provoque pas de syndrome répulsif. Les films insecticides selon l'invention, comme cela est connu, peuvent avoir différents effets sur les insectes-cibles, notamment les termites. Typiquement on distingue trois effets : le premier effet, dépendant de la nature et/ou de la dose d'insecticide dans le film, est l'effet répulsif (syndrome répulsif), selon lequel l'insecte-cible n'entre pas en contact avec le film mais est repoussé sans toutefois subir d'effet de choc ; le second effet, dépendant également de la nature et/ou de la dose d'insecticide dans le film, est l'effet de choc selon lequel avec le film, est nettement perturbé après seulement 10 secondes d'exposition, présente des difficultés à se mouvoir, des troubles de l'orientation et perturbations analogues, de sorte que l'insecte-cible, sans pouvoir s'enfuir, subit dans un temps très court l'effet de choc létal ; le troisième effet, dépendant aussi de la nature et/ou de la dose d'insecticide dans le film, est l'effet de choc létal, selon lequel l'insecte-cible dès qu'il a été au contact avec le film est tué ou abattu quasiment immédiatement après le contact (ces effets peuvent être déterminés en séparant ou en produisant des monofilms avec les insecticides et en mesurant le temps pour 50% et 100% de mortalité). Dans le cadre de la présente invention on considère qu'un film insecticide provoque un syndrome répulsif s'il contient un insecticide de nature et à une dose qui dans l'essai selon la norme NFX 41-542 conduisent aux résultats suivants : 1 jour après le début de l'essai aucun termite n'est monté et tous les termites se trouvent dans la chambre basse initiale ; 10 jours après le début de l'essai, la mortalité des termites est égale ou inférieure à 50%. De préférence, le film multicouches selon l'invention comporte en outre une couche intermédiaire en matériau polymère disposée entre la couche extérieure et la couche intérieure. Cette couche intermédiaire peut être une couche en matériau polymère ne contenant pas d'insecticide constituant une barrière physique. Une telle couche intermédiaire sans insecticide est principalement utilisée lorsque les couches extérieure et intérieure du film comportent toutes deux un insecticide et permet d'isoler l'une de l'autre la couche extérieure et la couche intérieure et d'éviter la migration d'un insecticide vers l'une ou l'autre des couches extérieure et intérieure. La couche intermédiaire peut également être une couche de matériau polymère contenant un insecticide à la condition que cette couche provoque un syndrome répulsif lorsque la couche extérieure ne provoque pas de syndrome répulsif et vice et versa. Les insecticides convenant pour les couches provoquant un syndrome répulsif sont de préférence choisis parmi les pyréthrionoïdes de synthèse ou naturels tels que la bifenthrine, la perméthrine, l'alpha-cyperméthrine, la cyperméthrine et leurs mélanges. Dans ce cas, la dose d'insecticide varie généralement de 0,1 à 2,50% masse/masse (m/m) selon le composé ou mélange de composés insecticides. Les insecticides ci-dessus peuvent également être utilisés pour les couches ne provoquant pas de syndrome répulsif mais à des doses beaucoup plus faibles variant généralement de 0,01% à 1,00 % (m/m). Pour les couches ne provoquant pas de syndrome répulsif on peut également utiliser les composés insecticides de la famille des phénylpyrazoles tels que le fipronil, le chlorphénapyr, le thiométoxan, le tiachloprid et leurs mélanges. Ces composés sont généralement utilisés à des doses de 0,01% à 1,00 % (m/m), de préférence 0,01% à 0,1% (m/m). L'homme du métier peut par de simples essais de routine déterminer la nature et la dose de composés insecticides pour obtenir un film provoquant ou non un syndrome répulsif. Le matériau polymère des couches peut être choisi parmi les polyoléfines telles que le polyéthylène basse densité, le polyéthylène haute densité et le polypropylène, les copolymères d'oléfines, le polychlorure de vinyle, les copolymères éthylène-acétate de vinyle (EVA). Comme cela est bien connu, le composé insecticide est introduit dans les compounds avant formation des films, généralement par co-extrusion soufflage ou calandrage. Les couches en matériau polymère à caractère glissant peuvent être formées à partir des matériaux polymères décrits ci-dessus en y ajoutant un ou plusieurs agents de glissement tels que les érucamides, les oléamides, les polymères fluorés notamment le polyétrafluoroéthylène et les huiles telles que les huiles végétales, minérales, animales, synthètiques, les huiles de silicone, notamment une huile blanche parafinique. La quantité d'agent de glissement dans la couche varie en générale de 0,2 à 50% (m/m). Le caractère glissant selon l'invention est déterminé par la mesure du coefficient de glissant (COF dynamique) mesuré sur la face, selon la norme NFT 54112 ou ISO 8295. Un film est considéré comme non glissant si le COF dynamique est de 0,90 à 0,6 et glissant s'il est de 0,3 ou moins. La couche de glissement peut également être caractérisée par l'essai de glissance décrit plus loin. En général les films multicouches selon l'invention ont une épaisseur de 50 à 500 micromètres, et la couche extérieure représente 10 à 60% de l'épaisseur totale du film cependant que la couche intérieure et la couche intermédiaire représentant 10 à 80% de l'épaisseur totale du film. Dans une première réalisation préférée de l'invention, la couche extérieure qui vient au contact du sol contient un insecticide de la famille des pyréthrinoïdes intégré à faible dose dans la masse du polymère. La bifenthrine (CAS n ° 82657-04-3) à la dose de 0.05 % (m/m) cesse d'exercer une forte répulsivité chez les termites. L'alpha-cypermétrine (CAS n ° 67375-30-8) , la perméthrine (CAS n° 57608-04-5), la cyperméthrine (CAS n°52315-07-8) , ou tout autre pyréthrinoïde de synthése ou naturel associés au polyéthylène basse densité, au polyéthylène haute densité, au polypropylène ou à l'éthylène-acétate de vinyle conviennent également. Dans leurs explorations du milieu, les insectes cibles viennent au contact du matériau et s'intoxiquent irrémédiablement. L'avantage d'une faible dose est de préserver la létalité tout en limitant le syndrome répulsif et la migration d'insecticide dans les sols connus avec des procédés physico-chimiques anciens et mono-couche. Cette couche extérieure peut représenter de 10 à 60 % de l'épaisseur totale du produit variant quant à elle de 50 à 500 microns (pm) et peut contenir de 0,01% à 1,00% (m/m) de principe actif selon la nature de celui-ci. La couche intermédiaire contient un insecticide de la famille des pyréthrinoïdes intégré à plus forte dose dans la masse du polymère. La bifenthrine à la dose de 0,25 % (m/m) dans la couche de polyéthylène basse densité convient sans être exclusif. L'alpha-cypermétrine, la perméthrine, la cyperméthrine, ou tout autre pyréthrinoïde de synthése ou naturel associées au polyéthylène basse densité, au polyéthylène haute densité, au polypropylène ou à l'éthylène-acétate de vinyle conviennent également. A la dose énoncée, l'insecticide est fortement répulsif. Ainsi en cas de rupture du film, d'érosion, d'usure ou de perforation, la mise en contact avec le milieu de cette couche intermédiaire fortement additivée interdit tout franchissement de la barrière. L'emprisonnement de cette couche entre les surfaces interne et externe interdit toute migration d'insecticide dans le milieu. Cette couche intermédiaire peut représenter 10 à 80 0/0 de l'épaisseur totale du film) et peut contenir de 0,10% à 2,50% (m/m) de principe actif selon la nature de celui-ci. La couche intérieure qui vient au contact de la construction est dépourvue d'insecticide. Elle exerce toutefois une action pénalisante vis-à-vis des termites grâce à la forte modification de son énergie de surface obtenue par intégration d'agents de glissement tels que les érucamides, le polytétrafluoroéthylène ou des huiles par exemple au polyéthylène basse densité, au polyéthylène haute densité, au polypropylène ou à l'éthylène acétate de vinyle. Ainsi rendu glissant et non adhésif, le matériau ne peut plus être parcouru par les termites ni servir de support à la construction des galeries/tunnels et autres concrétions indispensables à leur vie. De ce fait, les termites ne peuvent plus circuler dans l'espace confiné entre la face intérieure du film et la maçonnerie à la recherche de fissures pouvant leur permettre un accès dans le bâtiment. Devenu impropre à leur activité, cet espace est délaissé. Cette couche intérieure peut représenter de 10 à 80 % de l'épaisseur totale du produit. La modification de l'énergie de surface est obtenue par intégration de 0,2 à 50 % (m/m) d'agents de glissement, selon leur nature, dans le polymère constituant cette troisième couche, lui conférant ainsi un mode d'action anti-termite purement physique. Dans une deuxième réalisation préférée, la couche extérieure qui vient au contact du sol contient un insecticide de la famille des pyréthrinoïdes intégré à dose élevée dans la masse du polymère. L'alpha-cypermétrine (CAS n° 67375-30-8) à la dose de 0,15 % (m/m) exerce une forte répulsivité chez les termites. La bifenthrine, la perméthrine, la cyperméthrine, ou tout autre pyréthrinoïde de synthése ou naturel associé au polyéthylène basse densité, au polyéthylène haute densité, au polypropylène ou à l'éthylène-acétate de vinyle conviennent également. Dans leurs explorations du milieu, les insectes cibles détectant l'insecticide, évitent le contact du matériau. L'avantage d'une dose significative est de générer un syndrome répulsif afin que les termites se détournent du bâtiment ainsi préservé. Cette couche extérieure peut représenter de 10 à 60 % de l'épaisseur totale du produit variant quant à elle de 50 à 500 microns (pm) et peut contenir de 0,10% à 2,50% de principe actif selon la nature de celui-ci. La couche intermédiaire contient un insecticide non répulsif choisi notamment dans la famille des phénylpyrazoles, le fipronil (CAS n°120068-37-3), le chlorphénapyre(CAS N° 122453-73-0) ou le thiaméthoxan ( CAS N°153719-23-4 ), le thiachloprid ( CAS N° 111988-49-9 ) conviennent ainsi que tout autre insecticide, à la condition qu'il n'exerce pas de répulsivité vis-à-vis des termites, associé au polyéthylène basse densité, au polyéthylène haute densité, au polypropylène ou à l'éthylène-acétate de vinyle. A la dose énoncée, l'insecticide n'est pas répulsif. Ainsi en cas de rupture du film, d'érosion, d'usure ou de perforation, la mise en contact avec le milieu de cette couche intermédiaire fortement additivée interdit tout franchissement de la barrière. L'emprisonnement de cette couche entre les surfaces interne et externe interdit toute migration d'insecticide dans le milieu. Cette couche intermédiaire peut représenter 10 à 80 0/0 de l'épaisseur totale du produit. La couche intérieure qui vient au contact de la construction est dépourvue d'insecticide. Elle exerce toutefois une action pénalisante vis-à-vis des termites grâce à la forte modification de son énergie de surface obtenue par intégration d'agents de glissement tels que les érucamides, le polytétrafluoroéthylène ou des huiles par exemple, au polyéthylène basse densité, au polyéthylène haute densité, au polypropylène ou à l'éthylène-acétate de vinyle. Ainsi rendu glissant et non adhésif, le matériau ne peut plus être parcouru par les termites ni servir de support à la construction des galeries/tunnels et autres concrétions indispensables à leur vie. De ce fait, les termites ne peuvent plus circuler dans l'espace confiné entre la face intérieure du film et la maçonnerie à la recherche de fissures pouvant leur permettre un accès dans le bâtiment. Devenu impropre à leur activité, cet espace est délaissé. Venant au contact de la maçonnerie, elle peut aussi être dotée d'une faible dose d'insecticide (identique à la couche intermédiaire) qui, bien que létale par contact ne génère pas de répulsivité et peut être parcourue temporairement par les termites. Le contact ainsi permis induit la mortalité des termites et pallie aux éventuels franchissements dus à la rupture de la barrière physico-chimique. Cette couche intérieure peut représenter de 10 à 80 % de l'épaisseur totale du produit. La modification de l'énergie de surface est obtenue par intégration de 0,2 à 50 % (en masse) d'agents de glissement, selon leur nature, dans le polymère constituant cette troisième couche, lui conférant ainsi un mode d'action anti-termite purement physique. Dans une troisième réalisation préférée de l'invention, la couche extérieure qui vient au contact du sol contient un insecticide de la famille des pyréthrinoïdes intégré à dose élevée dans la masse du polymère. L'alpha-cypermétrine à la dose de 0,15 % (m/m) exerce une forte répulsivité chez les termites. La bifenthrine, la perméthrine, la cyperméthrine, ou tout autre pyréthrinoïde de synthése ou naturel associé au polyéthylène basse densité, au polyéthylène haute densité, au polypropylène ou à l'éthylène-acétate de vinyle conviennent également. Dans leurs explorations du milieu, les insectes cibles détectant l'insecticide, évitent le contact du matériau. L'avantage d'une dose significative est de générer un syndrome répulsif afin que les termites se détournent du bâtiment ainsi préservé. Cette couche extérieure peut représenter de 10 à 60 % de l'épaisseur totale du produit variant quant à elle de 50 à 500 microns (pm) et peut contenir de 0,10% à 2,50% (m/m) de principe actif selon la nature de celui-ci. La couche intermédiaire ne contient pas d'insecticide. Elle est constituée de polymères tels que le polyéthylène basse densité, le polyéthylène haute densité, le polypropylène ou l'éthylène-acétate de vinyle. La vocation de cette couche intermédiaire est d'isoler l'une de l'autre les deux couches extérieure et intérieure et d'éviter la migration éventuelle d'un insecticide de l'une vers l'autre. Cette couche intermédiaire peut représenter 10 à 80 % de l'épaisseur totale du film. La couche intérieure qui vient au contact de la construction contient un insecticide non répulsif choisi notamment dans la famille des phénylpyrazoles. Le fipronil, le chlorphénapyre ou le sulfluramide le fipronil n° CAS 120068-37-3, le chlorphénapyre ou le thiaméthoxan, le thiachloprid conviennent ainsi que tout autre insecticide à la condition qu'il n'exerce pas de répulsivité vis-à-vis des termites. Ainsi en cas de franchissement du à une interruption ou à une rupture de la couche extérieure répulsive et de la couche intermédiaire, les termites chemineront sans gêne vers la couche intérieure non répulsive à la recherche d'un passage vers les éléments de l'édifice. Les insectes cibles ayant franchis la barrière constituée par la couche extérieure ne fuient pas le contact de la couche intérieure et sont irrémédiablement intoxiqués. Cette couche intérieure peut représenter de 10 à 80 % de l'épaisseur totale du produit. Exemple : On a réalisé par extrusion soufflage un film tri-couches ayant les caractéristiques suivantes : Couche intérieure : polyéthylène (couleur rouge) 35 �m d'épaisseur contenant 2,00 0/0 (m/m) d'érucamides Couche intermédiaire : polyéthylène (incolore) 70 �m d'épaisseur contenant 0,25% (m/m) de bifenthrine Couche extérieure : polyéthylène (couleur noire) 35 �m d'épaisseur contenant 0,05% (m/m) de bifenthrine. Ce film multicouches constitue une excellente barrière contre les termites. La figure 1 est un schéma du dispositif utilisé pour tester les composés insecticides selon la norme NFX 41-542 ; et La figure 2 est un schéma du dispositif pour l'essai de glissance de film. Essai selon la norme NFX 41-542 : Le dispositif de la figure 1 comprend une colonne 1 fermée à ses deux extrémités par un bloc de mousse pour fleurs 2,3. Entre les blocs de mousse sont disposés, en partant du bas vers le haut, un bloc de terre 4 définissant avec le bloc de mousse inférieur 3 une chambre à termites 5, au dessus du bloc de terre 5, un papier filtre imbibé d'une dose d'insecticide et traité anti-moisissures 6, et au dessus du papier filtre 6 un bois d'appât 7. Le tout est placé verticalement dans une boîte de pétri 8. Condition de l'essai : Durée du test : 3 semaines. Termites : 150 ouvriers, 5 nymphes, 3 soldats placés initialement dans la chambre 5. Réhydratation quotidienne du milieu par imprégnation du bloc supérieur 2 de mousse pour fleurs. L'essai a été effectué 2 fois pour chaque dose d'insecticide. Observations quotidiennes : • Comportement des termites • Taux de mortalité • Attaque du papier filtre • Attaque du bois d'appât Résultats avec l'alpha-cyperméthrine Dose (% m/m) J+1 J+10 J+21 0,25 Aucun termite n'est monté Légère Aucune attaque du filtre mortalité La majorité des termites sont morts dans la partie basse du dispositif 0,05 Aucun termite n'est monté 100% mortalité Aucune attaque du filtre La majorité des termites sont morts dans la partie basse du dispositif 0,01 Aucun termite n'est monté 80% mortalité Aucune attaque du filtre 10 à 15% de termites encore vivants dans la partie basse du dispositif 0,002 Aucun termite n'est monté 80% mortalité Aucune attaque du filtre 10 à 15% de termites encore vivants dans la partie basse du dispositif 0,001 Aucun termite n'est monté Filtre attaqué Filtre attaqué 50% mortalité 10% de termites vivants dans la partie basse du dispositif Résultats avec le fipronil Dose(%m/m) J+1 J+10 J+21 0,1 10% de termites sont 100% mortalité Aucune attaque du filtre montés Les termites sont morts à la fois dans la partie basse et la partie haute du montage 0,02 10% de termites sont 100% mortalité Aucune attaque du filtre montés Les termites sont morts à la fois dans la partie basse et la partie haute du montage 0,004 10% de termites sont 100% mortalité Aucune attaque du filtre montés Les termites sont morts à la fois dans la partie basse et la partie haute du montage 0,001 10% de termites sont 100% mortalité Aucune attaque du filtre montés Les termites sont morts à la fois dans la partie basse et la partie haute du montage 0,0005 10% de termites sont Filtre attaqué Filtre attaqué montés 100% mortalité Les termites sont morts à la fois dans la partie basse et la partie haute du montage Résultats des témoins Témoin J+1 J+10 J+21 T1 10% de termites sont Filtre attaqué Filtre attaqué montés 100% vivants 100% vivants T2 10% de termites sont Filtre attaqué Filtre attaqué montés 100% vivants 100% vivants Le témoin est constitué d'un simple papier filtre sans insecticide mais protégé avec ajout d'un fongicide pour éviter une attaque du papier filtre par les moisissures et non perturbant au niveau des termites. Conclusions : Quelles que soient les doses choisies et l'insecticide employé nous aboutissons à une mortalité des termites. Ces essais confirment bien le caractère répulsif de l'alpha-cyperméthrine qui complète le caractère plutôt létal du fipronil. Essai de glissance : Le dispositif de la figure 2 comprend un bécher 1 comprenant une couche de sable de Fontainebleau 2 contenant des termites (500 termites). Une face d'une plaque de verre rectangulaire 3 est recouverte d'une couche de matériau polymère à tester. Un bois d'appât 4, est fixé sur la couche de polymère à une extrémité de la plaque de verre 3. L'extrémité de la plaque de verre 3 opposée au bois d'appât est enfoncée dans le sable de façon à ce que la plaque demeure verticale. On observe alors si 2 jours après le début de l'essai il s'est formé ou non un cordonnet le long de la plaque de verre recouverte du film. En l'absence de cordonnet, on considère que le film a un caractère glissant. On a testé les films suivants : F1 : film neutre de polyethylène 30 �m d'épaisseur comportant 2% (m/m) d'érucamides F2 : film neutre de polyéthylène 30 �m d'épaisseur sans insecticide ni agent de glissance. Les résultats sont donnés dans le tableau ci-dessous : Film J + 2 F1 Pas de cordonnet F2 Début de cordonnet REVENDICATIONS1. Film multicouches en matériau polymère pour la protection des constructions contre les isoptères nuisibles, notamment des termites, caractérisé en ce qu'il comprend une couche extérieure destinée à être en contact avec le sol, ladite couche comportant contenant un insecticide provoquant ou non un syndrome répulsif, et une couche intérieure en matériau polymère destinée à venir au contact de la construction, ladite couche intérieure étant choisie parmi : a) une couche de matériau polymère à caractère glissant, ne comportant pas de composé insecticide, et b) une couche de matériau polymère, éventuellement à caractère glissant, comportant un insecticide qui ne provoque pas de syndrome répulsif. 2. Film multicouches selon la revendication 1, caractérisé en ce qu'il comprend une couche intermédiaire en matériau polymère disposée entre la couche extérieure et la couche intérieure, ladite couche intermédiaire étant choisie parmi : a) une couche ne contenant pas d'insecticide ; et b) une couche contenant un insecticide, cette couche provoquant un syndrome répulsif lorsque la couche extérieure ne provoque pas de syndrome répulsif et vice-versa. 3. Film multicouches selon la revendication 2, caractérisé en ce que la couche intérieure est une couche de matériau polymère à caractère glissant ne contenant pas d'insecticide, la couche intermédiaire est une couche de matériau polymère contenant un insecticide provoquant un syndrome répulsif et la couche extérieure est une couche de matériau polymère contenant un insecticide ne provoquant pas de syndrome répulsif. 4. Film multicouches selon la revendication 2, caractérisé en ce que la couche intérieure est une couche de matériau polymère à caractère glissant ne contenant pas d'insecticide, la couche intermédiaire est une couche de matériau polymère contenant un insecticide ne provoquant pas de syndrome répulsif et la couche extérieure est une couche de matériau polymère contenant un insecticide provoquant un syndrome répulsif. 5. Film multicouches selon la revendication 2, caractérisé en ce que la couche intérieure est une couche de matériau polymère contenant un insecticide ne provoquant pas de syndrome répulsif, la couche intermédiaire est une couche de matériau polymère ne contenant pas d'insecticide et la couche extérieure est une couche de matériau polymère contenant un insecticide provoquant un syndrome répulsif. 6. Film multicouches selon l'une quelconque des revendications précédentes, caractérisé en ce que le matériau polymère des couches est choisi parmi les polyoléfines telles que les polyéthylènes basse densité, les polyéthylènes haute densité, les polypropylènes, lescopolymères d'oléfines, le polychlorure de vinyle et les copolymères éthylène-acétate de vinyle (EVA). 7. Film multicouches selon l'une quelconque des revendications précédentes, caractérisé en ce que la couche de caractère glissant ne contenant pas d'insecticide, a un coefficient de glissant (COF dynamique) mesuré sur la face, selon la norme NFT 54112 ou ISO 8295 de 0,3 ou moins. 8. Film multicouches selon la revendication 7, caractérisé en ce que la couche de caractère glissant contient un ou plusieurs agents de glissement choisis parmi les érucamides, les oléoamides, les polymères fluorés, notamment le polytétrafluoroéthylène, et les huiles végétales, minérales, animales, synthétiques et les huiles de silicone. 9. Film multicouches selon la revendication 8, caractérisé en ce que l'agent de glissement est introduit à raison de 0,2 à 50% (m/m). 10. Film multicouches selon l'une quelconque des revendications précédentes caractérisé en ce que l'insecticide est choisi : - pour les couches provoquant un syndrome répulsif, parmi les pyréthrinoïdes et leurs mélanges à une dose de 0,10 à 2,50% (m/m), - pour les couches ne provoquant pas de syndrome répulsif parmi les pyréthrinoïdes et leurs mélanges à une dose de 0,01 à 1,00% (m/m) et les phénylpyrazoles et leurs mélanges. 11. Film selon l'une quelconque des revendications précédentes, caractérisé en ce que la couche extérieure représente 10 à 60% de l'épaisseur totale du film. 12. Film selon l'une quelconque de ces précédentes revendications, caractérisé en ce que la couche intérieure représente de 10 à 80% de l'épaisseur du film. 13. Film selon l'une quelconque des revendications précédentes, caractérisé en ce que la couche intermédiaire représente 10 à 60% de l'épaisseur totale du film. 14. Film selon l'une quelconque des revendications précédentes, caractérisé en ce qu'il a une épaisseur totale de 50 à 500 �m.